(57)【要約】【課題】スコーチの発生を抑制しながら、シリカの分散性を向上させ、低燃費性に優れたタイヤ用ゴム組成物が得られるタイヤ用ゴム組成物の製造方法を提供する。【解決手段】ゴム成分、シリカ、シランカップリング剤及び加硫促進剤を混練するベース練り工程と、前記ベース練り工程で得られた混練物及び加硫剤を混練する仕上げ練り工程とを含み、前記ベース練り工程の混練を、混練室と、前記混練室の内容物を排出するドロップドアとを備え、前記ドロップドアの温度が２０〜４０℃に調節されているバンバリーミキサーによって実施するタイヤ用ゴム組成物の製造方法に関する。【選択図】なし【特許請求の範囲】
【請求項１】
ゴム成分、シリカ、シランカップリング剤及び加硫促進剤を混練するベース練り工程と、
前記ベース練り工程で得られた混練物及び加硫剤を混練する仕上げ練り工程とを含み、
前記ベース練り工程の混練を、混練室と、前記混練室の内容物を排出するドロップドアとを備え、前記ドロップドアの温度が２０〜４０℃に調節されているバンバリーミキサーによって実施するタイヤ用ゴム組成物の製造方法。
【発明の詳細な説明】
【技術分野】
【０００１】
本発明は、タイヤ用ゴム組成物の製造方法に関する。
【背景技術】
【０００２】
タイヤ用ゴム組成物においては、低燃費性及びウェットグリップ性をバランスよく向上させる目的で、シリカを配合する技術が広く使用されている。
【０００３】
シリカは、凝集性が高く、ゴム中に均一に分散させることは困難であるため、シリカと結合し、シリカの分散を促進するシランカップリング剤と併用することが一般的である。従来から、シリカの分散性の向上のために、シランカップリング剤の反応性を高める手法が種々検討されており、例えば、特許文献１では、ヒドロキシ酸、イタコン酸をゴム組成物に配合する手法が開示されている。また、シランカップリング剤の反応性を高める他の手法として、通常は仕上げ練り工程で投入する加硫促進剤を、ゴム成分、シリカ及びシランカップリング剤とともにベース練り工程で投入する手法も知られている。しかしながら、近年では、シリカの分散性の更なる向上が求められている。
【先行技術文献】
【特許文献】
【０００４】
【特許文献１】国際公開第２０１１／０６２０９９号
【発明の概要】
【発明が解決しようとする課題】
【０００５】
本発明は、前記課題を解決し、スコーチの発生を抑制しながら、シリカの分散性を向上させ、低燃費性に優れたタイヤ用ゴム組成物が得られるタイヤ用ゴム組成物の製造方法を提供することを目的とする。
【課題を解決するための手段】
【０００６】
本発明は、ゴム成分、シリカ、シランカップリング剤及び加硫促進剤を混練するベース練り工程と、前記ベース練り工程で得られた混練物及び加硫剤を混練する仕上げ練り工程とを含み、前記ベース練り工程の混練を、混練室と、前記混練室の内容物を排出するドロップドアとを備え、前記ドロップドアの温度が２０〜４０℃に調節されているバンバリーミキサーによって実施するタイヤ用ゴム組成物の製造方法に関する。
【発明の効果】
【０００７】
本発明によれば、加硫促進剤をベース練り工程で投入する手法において、ベース練り工程で使用するバンバリーミキサーのドロップドアを所定の設定温度に調節するタイヤ用ゴム組成物の製造方法であるので、スコーチの発生を抑制しながら、シリカの分散性を向上させ、低燃費性に優れたタイヤ用ゴム組成物を提供できる。
【図面の簡単な説明】
【０００８】
【図１】ベース練り工程で使用するバンバリーミキサーの一例を示す概略断面図である。
【発明を実施するための形態】
【０００９】
本発明は、ゴム成分、シリカ、シランカップリング剤及び加硫促進剤を混練するベース練り工程と、前記ベース練り工程で得られた混練物及び加硫剤を混練する仕上げ練り工程とを含み、前記ベース練り工程の混練を、混練室と、前記混練室の内容物を排出するドロップドアとを備え、前記ドロップドアの温度が２０〜４０℃に調節されているバンバリーミキサーによって実施するタイヤ用ゴム組成物の製造方法である。
【００１０】
バンバリーミキサーは、ラムによって混練室を略密閉した状態で材料を混練した後、混練室の内容物をドロップドアから排出する装置である。ドロップドアは、ドロップドアへの内容物の付着を抑制するため、通常、４１〜８０℃程度に温度調節されているが、この温度範囲では、加硫促進剤をベース練り工程で投入すると、スコーチが発生しやすくなる（スコーチタイムが短くなる）傾向がある。
これに対し、本発明では、ドロップドアの温度を２０〜４０℃に調節することで、加硫促進剤をベース練り工程で投入しても、スコーチの発生を抑制する（スコーチタイムを長くする）ことができる。また、加硫促進剤によってシリカとシランカップリング剤の反応が促進されることで、ドロップドアの温度を通常よりも低くしているにも関わらず、ドロップドアへの内容物の付着が生じにくい。
【００１１】
また、仕上げ練り工程後の混練物は、通常、押出機を用いて混練物をシート状に押し出す押出工程へ回送される。この押出工程において、押出速度（押出機のスクリューの回転速度）を上げ、押し出されるシートの移動速度（ライン速度）を速くすると、シリカの分散性が向上するものの、スコーチが発生しやすくなる傾向がある。
これに対し、本発明では、加硫促進剤をベース練り工程で投入する手法において、ドロップドアの温度を２０〜４０℃に調節することで、押出工程におけるスコーチの発生も抑制することができ、これにより、ライン速度を速くして、シリカの分散性を向上させ、低燃費性が改善されたタイヤ用ゴム組成物を得ることが可能となる。また、ライン速度を速くすることで、生産性の改善も期待できる。
【００１２】
以下、各工程の詳細について説明する。
【００１３】
（ベース練り工程）
ベース練り工程では、ゴム成分、シリカ、シランカップリング剤及び加硫促進剤を混練する。
【００１４】
ゴム成分としては、例えば、天然ゴム（ＮＲ）、エポキシ化天然ゴム（ＥＮＲ）、イソプレンゴム（ＩＲ）、ブタジエンゴム（ＢＲ）、スチレンブタジエンゴム（ＳＢＲ）等のジエン系ゴムが挙げられる。これらは、単独で用いてもよく、２種以上を併用してもよい。なかでも、ＳＢＲ、ＢＲが好ましく、ＳＢＲ、ＢＲの併用がより好ましい。
【００１５】
シランカップリング剤としては特に限定されないが、例えば、スルフィド系、ビニル系、アミノ系、グリシドキシ系、ニトロ系、クロロ系シランカップリング剤等が挙げられる。これらは、１種を単独で用いてもよいし、２種以上を併用してもよい。なかでも、スルフィド系シランカップリング剤が好ましく、ビス（３−トリエトキシシリルプロピル）テトラスルフィドがより好ましい。
【００１６】
シリカとしては特に限定されず、タイヤ工業において一般的なものを使用できる。シリカの窒素吸着比表面積（Ｎ２ＳＡ）は、好ましくは５０〜２５０ｍ２／ｇ、より好ましくは１２０〜２００ｍ２／ｇである。
なお、シリカの窒素吸着比表面積は、ＡＳＴＭ  Ｄ３０３７−８１に準じてＢＥＴ法で測定される値である。
【００１７】
加硫促進剤としては特に限定されないが、例えば、グアニジン類、スルフェンアミド類、チアゾール類、チウラム類、ジチオカルバミン酸塩類、チオウレア類、キサントゲン酸塩類等が挙げられる。これらは、１種を単独で用いてもよいし、２種以上を併用してもよい。なかでも、本発明の効果が良好に得られるという理由から、グアニジン類、スルフェンアミド類、チアゾール類、チウラム類が好ましい。
【００１８】
グアニジン類としては、１，３−ジフェニルグアニジン、１，３−ジ−ｏ−トリルグアニジン、１−ｏ−トリルビグアニド、ジカテコールボレートのジ−ｏ−トリルグアニジン塩、１，３−ジ−ｏ−クメニルグアニジン、１，３−ジ−ｏ−ビフェニルグアニジン、１，３−ジ−ｏ−クメニル−２−プロピオニルグアニジン等が挙げられる。これらは、１種を単独で用いてもよいし、２種以上を併用してもよい。なかでも、１，３−ジフェニルグアニジンが好ましい。
【００１９】
スルフェンアミド類としては、Ｎ−シクロヘキシル−２−ベンゾチアゾリルスルフェンアミド、Ｎ，Ｎ−ジシクロヘキシル−２−ベンゾチアゾリルスルフェンアミド、Ｎ−ｔｅｒｔ−ブチル−２−ベンゾチアゾリルスルフェンアミド、Ｎ−オキシジエチレン−２−ベンゾチアゾリルスルフェンアミド、Ｎ−メチル−２−ベンゾチアゾリルスルフェンアミド等が挙げられる。これらは、１種を単独で用いてもよいし、２種以上を併用してもよい。なかでも、Ｎ−シクロヘキシル−２−ベンゾチアゾリルスルフェンアミドが好ましい。
【００２０】
チアゾール類としては、２−メルカプトベンゾチアゾール（ＭＢＴ）、ジベンゾチアジルジスルフィド（ＭＢＴＳ）、２−（２，４−ジニトロフェニル）メルカプトベンゾチアゾール、２−（２，６−ジエチル−４−モリホリノチオ）ベンゾチアゾール等が挙げられる。これらは、１種を単独で用いてもよいし、２種以上を併用してもよい。なかでも、２−メルカプトベンゾチアゾール、ジベンゾチアジルジスルフィドが好ましい。
【００２１】
チウラム類としては、テトラキス（２−エチルヘキシル）チウラムジスルフィド、テトラベンジルチウラムジスルフィド、テトラメチルチウラムジスルフィド、テトラエチルチウラムジスルフィド、ジペンタメチレンチウラムテトラスルフィド等が挙げられる。これらは、１種を単独で用いてもよいし、２種以上を併用してもよい。なかでも、テトラキス（２−エチルヘキシル）チウラムジスルフィド、テトラベンジルチウラムジスルフィドが好ましい。
【００２２】
ベース練り工程において、加硫促進剤の投入量は、シランカップリング剤とシリカの反応促進効果の観点から、シリカの投入量１００質量部に対して、０．１〜１０質量部に設定することが好ましい。
【００２３】
ベース練り工程では、上述のゴム成分、シリカ、シランカップリング剤、加硫促進剤以外に、他の成分を投入して混練してもよい。他の成分としては、仕上げ練り工程で投入する加硫剤以外であれば特に限定されないが、例えば、カーボンブラック、オイル、ステアリン酸、老化防止剤等が挙げられる。
【００２４】
ベース練り工程において、ゴム成分、シリカ、シランカップリング剤及び加硫促進剤の投入量は、全量（全工程で使用する合計量）であってもよいし、一部であってもよい。
シリカの分散をより促進できるという理由から、ゴム成分、シリカ及びシランカップリング剤は、ベース練り工程で全量を投入して混練することが好ましく、加硫促進剤は、一部をベース練り工程で投入して混練し、残部を仕上げ練り工程で投入して混練することが好ましい。
【００２５】
図１は、ベース練り工程で使用するバンバリーミキサーの一例を示す概略断面図である。図１に示されたバンバリーミキサー１は、混練室（ミキシングチャンバー）１０と、混練室１０を略密閉自在に構成されたラム（フローティングウェイト）１１と、混練室の内容物を排出するドロップドア１５とを備える。
【００２６】
混練室１０には、筒状のホッパー１２が接続されており、ホッパー１２の側面に設けられた投入口１３から材料が投入される。投入された材料は、混練室１０内に設けられた一対のローター１４ａ、１４ｂが互いに逆方向に回転することで混練され、その後、混練室１０の下部に設けられたドロップドア１５から排出される。
【００２７】
ラム１１は、空気シリンダ等によってホッパー１２内を上下に移動可能に構成されており、ラム１１の下降、上昇により、混練室１０の略密閉、開放（略密閉解除）を切り替えることができる。混練は、通常、ラム１１を下降させ、混練室１０を略密閉した状態で実施する。
【００２８】
ベース練り工程において、ドロップドア１５の温度は、２０〜４０℃に調節される。２０℃以上とすることで、ドロップドア１５への内容物の付着を顕著に抑制することができ、４０℃以下とすることで、スコーチの発生を顕著に抑制することができる。
なお、ドロップドア１５の温度は、通常のバンバリーミキサーと同様の手法で調節すればよく、例えば、温水や冷却水を循環させるジャケットをドロップドアに装着する等によって温度調節が可能である。
【００２９】
ベース練り工程において、排出温度は、シリカ及びシランカップリング剤の反応促進効果の観点から、１３０〜１６０℃が好ましい。
【００３０】
（仕上げ練り工程）
仕上げ練り工程では、ベース練り工程で得られた混練物（第一混練物）及び加硫剤を混練する。
【００３１】
仕上げ練り工程の混練方法としては特に限定されず、例えば、オープンロール等の公知の混練機を用いることができる。また、排出温度は、８０〜１２０℃が好ましい。
【００３２】
仕上げ練り工程で投入する加硫剤としては、ゴム成分を架橋可能な薬品であれば特に限定されないが、例えば、硫黄等が挙げられる。また、ハイブリッド架橋剤（有機架橋剤）についても本発明における加硫剤として使用できる。これらは、１種を単独で用いてもよいし、２種以上を併用してもよい。なかでも、硫黄が好ましい。
【００３３】
なお、仕上げ練り工程では、上述の第一混練物、加硫剤以外に、他の成分を投入して混練してもよい。他の成分としては、例えば、加硫促進剤、酸化亜鉛等が挙げられる。
【００３４】
仕上げ練り工程で投入する加硫促進剤としては、ベース練り工程で投入する加硫促進剤と同様のものを使用できるが、グアニジン類、チアゾール類、スルフェンアミド類が好ましく、グアニジン類、チアゾール類、スルフェンアミド類の併用がより好ましい。
【００３５】
（押出工程）
押出工程では、押出機を用いて、仕上げ練り工程で得られた混練物（第二混練物）をシート状に押出成形する。
【００３６】
押出機は、通常、シリンダ、スクリュー、及び前記シリンダの内面に突設したピン（シリンダの内面に突出するように取り付けたピン）を備えている。この押出機では、押出機の材料供給部から供給された混練物が、シリンダ内のピンが所定個数突設された混練室内において、スクリューの回転により順次移動し、ピンとスクリューとの共同作業で混練、可塑化され、先端の射出ノズルの金型に射出され、シート状に成形される。
【００３７】
押出機の押出速度（スクリューの回転速度）は、押出機から押し出されるシートの移動速度（ライン速度）に合わせて適宜調整すればよい。
シートのライン速度は、生産性の観点から、好ましくは３５ｍ／分以上、より好ましくは４０ｍ／分以上であり、また、スコーチ抑制の観点から、好ましくは６５ｍ／分以下、より好ましくは５５ｍ／分以下である。
なお、シートのライン速度は、シートを搬送するコンベアやロール等の速度によって調節が可能である。
【００３８】
（加硫工程）
前述の工程で作製された混練物（未加硫ゴム組成物）は、通常、その後加硫される。例えば、未加硫ゴム組成物を、トレッド等のタイヤ部材の形状に合わせて押し出し加工し、タイヤ成型機上にて通常の方法にて成形し、他のタイヤ部材とともに貼り合わせ、未加硫タイヤを形成した後、加硫機中で加熱加圧することで、タイヤを製造することができる。加硫温度は、１３０〜２００℃が好ましく、加硫時間は、５〜１５分が好ましい。
【００３９】
良好な低燃費性が得られるという理由から、本発明の製造方法により得られるゴム組成物において、シリカの含有量は、ゴム成分１００質量部に対して、好ましくは３０質量部以上、より好ましくは６０質量部以上であり、また、好ましくは２００質量部以下、より好ましくは１００質量部以下である。
【００４０】
良好な低燃費性が得られるという理由から、本発明の製造方法により得られるゴム組成物において、シランカップリング剤の含有量は、シリカ１００質量部に対して、好ましくは５質量部以上、より好ましくは８質量部以上であり、また、好ましくは２０質量部以下、より好ましくは１５質量部以下である。
【実施例】
【００４１】
実施例に基づいて、本発明を具体的に説明するが、本発明はこれらのみに限定されるものではない。
【００４２】
以下、実施例及び比較例で使用した各種薬品について、まとめて説明する。
ＳＢＲ：日本ゼオン（株）製のＮｉｐｏｌ  ＮＳ２１０（Ｓ−ＳＢＲ）
ＢＲ：宇部興産（株）製のＢＲ１５０Ｂ
シリカ：エボニックデグッサ社製のウルトラシルＶＮ３（Ｎ２ＳＡ：１７５ｍ２／ｇ）
シランカップリング剤：エボニックデグッサ社製のＳｉ６９（ビス（３−トリエトキシシリルプロピル）テトラスルフィド）
カーボンブラック：三菱化学（株）製のダイヤブラックＮ２２０（Ｎ２ＳＡ：１１４ｍ２／ｇ）
オイル：（株）ジャパンエナジー製のＸ１４０（アロマオイル）
老化防止剤：大内新興化学工業（株）製のノクラック６Ｃ（Ｎ−（１，３−ジメチルブチル）−Ｎ−フェニル−ｐ−フェニレンジアミン）
ステアリン酸：日油（株）製のビーズステアリン酸つばき
加硫促進剤Ｄ：大内新興化学工業（株）製のノクセラーＤ（１，３−ジフェニルグアニジン）
加硫促進剤ＣＺ：大内新興化学工業（株）製のノクセラーＣＺ（Ｎ−シクロヘキシル−２−ベンゾチアゾリルスルフェンアミド）
加硫促進剤Ｍ−Ｐ：大内新興化学工業（株）製のノクセラーＭ−Ｐ（２−メルカプトベンゾチアゾール）
加硫促進剤ＴＯＴ−Ｎ：大内新興化学工業（株）製のノクセラーＴＯＴ−Ｎ（テトラキス（２−エチルヘキシル）チウラムジスルフィド）
加硫促進剤ＴＢＺＴＤ：三新化学工業（株）製のサンセラーＴＢＺＴＤ（テトラベンジルチウラムジスルフィド）
加硫促進剤ＭＢＴＳ：大内新興化学工業（株）製のノクセラーＤＭ（ジベンゾチアジルジスルフィド）
酸化亜鉛：三井金属鉱業（株）製の酸化亜鉛２種
硫黄：鶴見化学工業（株）製の粉末硫黄
【００４３】
（実施例及び比較例）
（１）ベース練り工程
バンバリーミキサーを用いて、表１〜５のベース練り工程の項目に記載の材料を混練し、ゴム温度（混練物の温度）が約１５０℃になった時点で排出した。バンバリーミキサーのドロップドアの設定温度は、表１〜５に記載のとおりである。
（２）仕上げ練り工程
オープンロールを用いて、ベース練り工程で得られた混練物と、表１〜５の仕上げ練り工程の項目に記載の材料とを混練し、ゴム温度が約１１０℃になった時点で排出した。
（３）押出工程
仕上げ練り工程で得られた混練物を、押出機（スクリュー径：φ８０ｍｍ、Ｌ／Ｄ：５０、ダイギャップ幅：４０ｍｍ、シリンダ温度：２２０℃）を用いて、表１〜５に記載のライン速度となるようにリボン状のシートを押出し、未加硫ゴム組成物を得た。
（４）加硫工程
押出工程で得られた未加硫ゴム組成物を１７０℃で１０分間、０．５ｍｍ厚の金型でプレス加硫し、加硫ゴム組成物を得た。
【００４４】
得られた未加硫ゴム組成物及び加硫ゴム組成物について、下記の評価を行った。結果を表１〜５に示す。なお、各表における基準配合は以下のとおりである。
表１：比較例１−１
表２：比較例２−１
表３：比較例３−１
表４：比較例４−１
表５：比較例５−１
【００４５】
（スコーチ指数）
ＪＩＳ  Ｋ  ６３００に準じて、１３０℃で測定した未加硫ゴム組成物のスコーチタイム（ｔ１０）を、基準配合を１００として指数表示した。指数が小さいほど、スコーチタイムが長く、スコーチが発生しにくいことを示す。
【００４６】
（シリカ分散指数）
アルファーテクノロジー社製ＲＰＡ２０００を用いて、測定温度１１０℃（予熱１分）、周波数６ｃｐｍ、振幅０．２８〜１０％の条件で、上記加硫ゴム組成物の貯蔵弾性率の歪依存性を測定し、歪量０．５６％時の貯蔵弾性率の値を求め、基準配合の値を１００として指数表示した。指数が大きいほど、シリカの分散不良が少なく、シリカが良好に分散していることを示す。
【００４７】
（ＲＲ指数）
粘弾性スペクトロメーターＶＥＳ（（株）岩本製作所製）を用いて、温度３０℃、周波数１０Ｈｚ、初期歪１０％及び動歪２％の条件下で、上記加硫ゴム組成物の損失正接（ｔａｎδ）を測定し、基準配合を１００として指数表示した。指数が大きいほど、転がり抵抗が低く、低燃費性に優れることを示す。
【００４８】
（生産性）
生産性の指標として、スコーチが極めて発生しにくいライン速度：２５ｍ／分に対する、各配合のライン速度の比率を算出した。
【００４９】
【表１】
2018197285.tif 000002
【００５０】
【表２】
2018197285.tif 000003
【００５１】
【表３】
2018197285.tif 000004
【００５２】
【表４】
2018197285.tif 000005
【００５３】
【表５】
2018197285.tif 000006
【００５４】
表１〜５より、加硫促進剤をベース練り工程で投入するとともに、ベース練り工程で使用するバンバリーミキサーのドロップドアを所定の設定温度に調節した実施例は、スコーチの発生を抑制しながら、シリカの分散性が向上し、低燃費性が改善された。また、ライン速度を速くすることで、良好な生産性が得られているにも関わらず、充分なスコーチタイムを確保することができた。
【００５５】
なお、表には示していないが、ドロップドアの設定温度を４１〜８０℃とし、ライン速度を４０ｍ／分とした場合、押出工程でスコーチが発生した。
【符号の説明】
【００５６】
１  バンバリーミキサー
１０  混練室
１１  ラム
１２  ホッパー
１３  投入口
１４ａ、１４ｂ  ローター
１５  ドロップドア
【図１】
2018197285.tif 000007